UV塗料において、該塗料が少なくとも1つの表面変性二酸化ケイ素を含み、その際、前記二酸化ケイ素粒子の少なくとも一部が少なくとも1つのオルガノポリシロキサンで被覆されていて、かつ少なくとも1つのオルガノポリシロキサンが少なくとも1つの多重結合を有していることを特徴とする、UV塗料。二酸化ケイ素が、沈降ケイ酸又は熱分解法ケイ酸又はセミゲル又はシリカゲル、有利には沈降ケイ酸である、請求項1に記載のUV塗料。表面変性二酸化ケイ素は、以下の物理-化学的パラメーターのうち少なくとも1つ:d50:1μm~50μm、有利には1μm~40μm、特に有利には1μm~30μm、とりわけ有利には2μm~20μm、及び極めて有利には3μm~15μm、DBP:100g/100g~600g/100g、有利には150g/100g~500g/100g、特に有利には200g/100g~450g/100g、及び極めて有利には250g/100g~400g/100g、C含有量:1質量~20質量、有利には1質量~10質量及び特に有利には2質量~8質量を有する、請求項1又は2に記載のUV塗料。表面変性二酸化ケイ素は、nD20=14000~15000の屈折率を有し、変性された前記の表面変性二酸化ケイ素5質量を含有しているUV塗料の透過率を、ポリエレンワックスで処理された参照の二酸化ケイ素5質量を含有する同じUV塗料と比較して少なくとも20改善する、請求項1から3までのいずれか1項に記載のUV塗料。参照の二酸化ケイ素は、ACEMATT登録商標OK607である、請求項4に記載のUV塗料。オルガノポリシロキサンは、少なくとも1つの炭素-炭素-二重結合及び/又は少なくとも1つの炭素-炭素-三重結合を有する、請求項1から5までのいずれか1項に記載のUV塗料。オルガノポリシロキサンは、シリコーンポリエーテルアクリレートポリマー及び/又はシリコーンポリエーテルメタクリレート-ポリマー、有利にはヒドロキシ官能性シロキサン及び/又はポリアルキレン変性シロキサンのアクリル酸エステル及び/又はメタクリル酸エステルである、請求項6に記載のUV塗料。ポリシロキサンは、5質量~50質量、有利には5質量~40質量、特に有利には10質量~30質量、及び極めて有利には10質量~20質量過剰のポリエーテルを有する、請求項7に記載のUV塗料。透明塗料又は顔料着色塗料である、請求項1から8までのいずれか1項に記載のUV塗料。反応性モノマー又はオリゴマー、有利にはアクリレート又は置換アクリレート、特に有利にはエポキシ、ポリエステル、ポリエーテル、オリゴエーテル又はポリウレタンアクリレートをベースとする結合剤を含む、請求項1から9までのいずれか1項に記載のUV塗料。オルガノポリシロキサン変性二酸化ケイ素3質量~30質量、有利には5質量~20質量及び特に有利には8質量~15質量及び/又は光開始剤、流れ調整剤、酸化防止剤、顔料、微結晶ワックス、有機溶剤及び水からなる群から選択される少なくとも1つの成分を含む、請求項1から10までのいずれか1項に記載のUV塗料。請求項1から8までのいずれか1項に記載の表面変性二酸化ケイ素を製造する方法において、該方法は乾燥した二酸化ケイ素又は二酸化ケイ素の懸濁液又はフィルターケーキを、少なくとも1つの多重結合を有する少なくとも1つのオルガノポリシロキサンと接触させることを特徴とする、請求項1から8までのいずれか1項に記載の表面変性二酸化ケイ素を製造する方法。以下の工程のうち少なくとも1つ:aアルカリ金属シリケート溶液と酸性化剤とを、有利にはアルカリから弱酸性条件下で反応させ、b酸性化剤を更に添加して、7~2のpH値に調節し、二酸化ケイ素懸濁液を得て、c沈降固体を濾別し、かつd固体を長時間の乾燥、例えば、回転管式乾燥機又はプレート式乾燥機により、又は短時間の乾燥、例えば噴霧乾燥機、スピンフラッシュ乾燥機により乾燥させ、生成物が10未満の残留湿分を有するようにする、eこのように得られた二酸化ケイ素を、少なくとも1つの多重結合を有する少なくとも1つのオルガノポリシロキサンで処理するを含む、請求項12に記載の方法。請求項6から8までのいずれか1項に記載の表面変性ポリシロキサン0.5質量~30質量を添加する、請求項12に記載の方法。工程cにより濾別され、かつ場合により脱イオン水で洗浄した二酸化ケイ素を、水又は硫酸、又は水と硫酸との混合物で再懸濁させ、かつ引き続き請求項6から8までのいずれか1項に記載の表面変性オルガノポリシロキサンを懸濁液に添加し、かつこのように得られた懸濁液を乾燥、有利には噴霧乾燥し、特に有利には生成物が10質量未満の残留湿分を有するようにする、請求項13又は14に記載の方法。工程dによる二酸化ケイ素を、請求項6から8までのいずれか1項に記載の表面変性オルガノポリシロキサンと混ぜ、及びよく混合し、有利には0分~120分間の間混合する、請求項13又は14に記載の方法。ケイ酸及びオルガノポリシロキサンを0時間~2時間更に混合する及び/又は20°C~150°Cで熱処理する、請求項16に記載の方法。表面変性二酸化ケイ素の乾燥の後に、粉砕を実施する及び/又は50μmを上回る直径を有する粒子を分離する、請求項12から17までのいずれか1項に記載の方法。二酸化ケイ素、有利には沈降二酸化ケイ素又は熱分解法二酸化ケイ素又はセミゲル又はシリカゲルを粉砕装置、有利には噴射ミル内で同時に粉砕し、かつ表面変性する、請求項12に記載の方法。粉砕ガスは、4バール絶対以下の圧力及び/又は180°C以下の温度、有利には100°C未満の温度を有する、請求項19に記載の方法。請求項12から20までのいずれか1項に記載の方法工程を含む、UV塗料を製造する方法。請求項1から8までのいずれか1項に定義される、又は請求項12から20までのいずれか1項に記載の方法により製造されたオルガノポリシロキサン変性二酸化ケイ素を、UV塗料組成物に混和する、請求項21に記載の方法。UVオーバープリント塗料を製造するための、請求項1から11までのいずれか1項に記載のUV塗料組成物の使用。請求項1から11までのいずれか1項に記載の塗料組成物の使用下に得られるUVオーバープリント塗料。請求項1から8までのいずれか1項に定義される、又は請求項12から20までのいずれか1項に記載の方法により製造されたオルガノポリシロキサン変性二酸化ケイ素を、UVオーバープリントインク組成物に混和する、請求項21に記載の方法。